(57)【特許請求の範囲】
【請求項１】
Ａ）  乳化重合により製造され且つグラフトゴム粒子（数）の少くとも５０％が透過型電子顕微鏡写真により検知できる構造、即ち個々の粒子が樹脂形成重合体の不規則的なセル状内包物を含有しそして粒子の表面が意図する粒子当り突起が５〜３０存在するように不規則なぎざぎざ構造を有し、また粒子が（直径ｄを有する）理想的に丸い粒子と直径ｄ＋ｄ／ｘ（但しｘ＝３〜１５）だけ異なる構造を有するＡＢＳ型の少くとも１つの粒状グラフトゴム重合体１〜６０重量部、
Ｂ）  溶液又はバルク重合により製造され且つバルク型のＡＢＳに特徴的な形態を有するＡＢＳ型の少くとも１つの粒状グラフトゴム重合体４０〜９９重量部、及び随時
Ｃ）  少くとも１つの、ゴムを含まない熱可塑性樹脂０〜２００重量部、
を含んでなる熱可塑性成形組成物。
【請求項２】
Ａ）  乳化重合により製造され且つグラフトゴム粒子（数）の少くとも６０％が透過型電子顕微鏡写真により検知できる構造、即ち個々の粒子が樹脂形成重合体の不規則的なセル状内包物を含有しそして粒子の表面が意図する粒子当り突起が７〜２５存在するように不規則なぎざぎざ構造を有し、また粒子が（直径ｄを有する）理想的に丸い粒子と直径ｄ＋ｄ／ｘ（但しｘ＝４〜１２）だけ異なる構造を有するＡＢＳ型の少くとも１つの粒状グラフトゴム重合体２〜５０重量部、
Ｂ）  溶液又はバルク重合により製造され且つバルク型のＡＢＳに特徴的な形態を有するＡＢＳ型の少くとも１つの粒状グラフトゴム重合体５０〜９８重量部、及び随時
Ｃ）  少くとも１つの、ゴムを含まない熱可塑性樹脂０〜１００重量部、
を含んでなる請求項１の熱可塑性成形組成物。
【請求項３】
粒状グラフトゴム重合体がポリブタジエン及びスチレンとアクリロニトリルのグラフトされた共重合体からなる請求項１及び２の熱可塑性成形組成物。
【請求項４】
熱可塑性成分Ｃ）としてα−メチルスチレン／アクリロニトリル共重合体、芳香族ポリカーボネート、芳香族ポリエステルカーボネート、ポリエステル又はポリアミドから選択される少くとも１つの樹脂が含有される請求項１〜３の熱可塑性成形組成物。
【請求項５】
成形物の製造に対する請求項１〜４の熱可塑性成形組成物の使用。
【発明の詳細な説明】
【０００１】
本発明はＡＢＳ型の熱可塑性成形組成物に関する。ＡＢＳ成形組成物は、すべての種類の成形物の製造に対する熱可塑性樹脂として、すでに長年の間多量に使用されてきた。この関連において、これらの樹脂の性質の範囲は比較的脆いものから極度に強靱なものまでがある。
【０００２】
ＡＢＳ成形組成物の用途の１つの特別な分野は、衝撃の影響下、特に低温での強靱性、並びに（例えば自動車部品又はハウジング部品に対する）表面光沢の故意の調整（光沢とつや消しの間の段階）の可能性に関して正確な必要条件を有する成形物の製造である。
【０００３】
高い強靱性と比較的高い表面光沢を有するＡＢＳ生成物は、多量のゴムを用いる通常の乳化液ＡＢＳから製造することができる。しかしながら、これは他の性質例えば弾性率、熱の作用下での寸法安定性、及び熱可塑的流動性に関して欠点を伴う。
【０００４】
比較的低い表面光沢のＡＢＳ生成物は、例えば溶液又はバルク重合法で製造される。しかし高い低温強靱性の生成物はこれらの方法では得られない。
【０００５】
事実、通常の乳化液型のＡＢＳを、溶液又はバルク型のＡＢＳと混合することにより選択的な改善が得られる（例えば米国特許第４４３０４７８号を参照）。しかしながら、靱性及び流動性を、バルクＡＢＳに特徴的な低い表面光沢と同時に保有するという正確な必要条件はこれらの材料では満足されない。
【０００６】
今回、上述した性質を組合せて有する生成物は乳化重合で製造され且つ特別なぎざぎざ構造を有するＡＢＳ重合体を、溶液又はバルク重合で製造されるＡＢＳ重合体と組合せることにより得られることが発見された。
【０００７】
本発明は、Ａ）  乳化重合により製造され且つグラフトゴム粒子（数）の少くとも５０％が透過型電子顕微鏡写真により検知できる構造、即ち個々の粒子が樹脂形成重合体の不規則的なセル状内包物を含有しそして粒子の表面が意図する粒子当り突起が５〜３０存在するように不規則なぎざぎざ構造を有し、また粒子が（直径ｄを有する）理想的に丸い粒子と直径ｄ＋ｄ／ｘ（但しｘ＝３〜１５）だけ異なる構造を有するＡＢＳ型の少くとも１つの粒状グラフトゴム重合体１〜６０重量部、
Ｂ）  溶液又はバルク重合により製造され且つバルク型のＡＢＳに特徴的な形態を有するＡＢＳ型の少くとも１つの粒状グラフトゴム重合体４０〜９９重量部、及び随時
Ｃ）  少くとも１つの、ゴムを含まない熱可塑性樹脂０〜２００重量部、
を含んでなる熱可塑性成形組成物に関する。
【０００８】
グラフトゴムＡ）は、ラテツクスの形で存在するゴムの存在下に樹脂形成単量体を乳化重合させることによつて製造される。
【０００９】
この目的のために、好ましくは４０〜９０重量部、更に好ましくは４５〜８５重量部、最も好ましくは５０〜８０重量部の樹脂形成単量体（好ましくはグラフト重合に用いる単量体の全量に関して随時５０重量％までの１種又はそれ以上の共単量体を含有していてもよいスチレン及びアクリロニトリルの混合物）を、（それぞれの場合に固体として計算して）１０〜６０重量部、好ましくは１５〜５５重量部、最も好ましくは２０〜５０重量部の、膨潤指数（トルエン中）＞３０、好ましくは＞４０、好ましくは＞５０を有するゴムラテツクス（好ましくはポリブタジエンラテツクス）の存在下に、（その時点までに使用された全単量体に関して）５〜７０重量％、好ましくは７．５〜６０重量％、最も好ましくは１０〜５０重量％の未反応の単量体が全反応時間の２５〜９０％、好ましくは３０〜８０％、最も好ましくは３５〜７５％の期間反応混合物中に存在するようにして重合させる。
【００１０】
グラフトゴム重合体Ａ）の製造に使用されるゴムは、好ましくは０℃以下のガラス転移点を有するものである。
【００１１】
次のものは例えば適当である：
−ジエンゴム、即ち炭素数４〜８の共役ジエン例えばブタジン、イソプレン、クロロプレンの単独重合体或いはこれらの、６０重量％まで、好ましくは１〜３０重量％のビニル単量体例えばアクリロニトリル、メタクリロニトリル、スチレン、α−メチルスチレン、ハロゲノスチレン、Ｃ１〜Ｃ４アルキルスチレン、Ｃ１〜Ｃ６アルキルアクリレート及びメタクリレート、アルキレングリコールジアクリレート及びメタクリレート、及びジビニルベンゼンを含む共重合体；
−アクリレートゴム、即ちＣ１〜Ｃ１０アルキルアクリレートの単独及び共重合体、例えばアクリル酸エチル、アクリル酸ブチル又はアクリル酸２−エチルヘキシルの単独重合体或いはこれらの、４０重量％まで、好ましくは高々１０重量％のモノビニル単量体例えばスチレン、アクリロニトリル、ビニルブチルエーテル、アクリル酸（エステル）、メタクリル酸（エステル）又はビニルスルホン酸を含む共重合体。好ましくは架橋剤として働くジビニル又はポリビニル及び／又はＮ−メチロールアクリルアミド（又はＮ−メタクリルアミド）誘導体、例えばジビニルベンゼン又はトリアリルシアヌレートを０．０１〜８重量％含有する、但しこの場合ゴムがＣ＝Ｃ二重結合を含有する上述したようなアクリレートゴム単独又は共重合体が使用される；
−ターポリマーゴム、即ちモノオレフイン炭化水素例えばエチレン又はプロピレン、及びジエン例えばブタジエン又はシクロペンタジエンの共重合体。
【００１２】
３０重量％までの、重合に組みこまれたスチレンを含有するポリブタジエンゴム及びＳＢＲゴムは好適である。ポリブタジエンは特に好適である。
【００１３】
グラフトゴム重合体Ａ）の製造に使用しうるゴム重合体は膨潤指数（トルエン中）＞３０、好ましくは＞４０、最も好ましくは＞５０を有する。これと関連して、膨潤指数は次のようにして決定される：
小片に切断した無水の安定化されたゴム１ｇをトルエン１００ｃｍ３と混合し、褐色のビンの中で２４時間振とうする。次いで濾液がいずれの沈降物を含まなくなるまで二重布フイルターを通して吸引濾別する。更にトルエンで洗浄後、沈降物を湿つた状態で秤量する。次いでこれを乾燥炉中７０℃において一定重量まで乾燥し、再秤量する。膨潤指数（ＱＩ）は次の関係式で与えられる：
【００１４】
【数１】
0003565978.tif 000002
【００１５】
上述のような膨潤指数を有するゴムの製造は本質的に公知である。この必要とされる値は適当な反応条件（例えば低反応温度或いは分子量調節剤例えばメルカプタンの添加など）を用いることによつて達成される。
【００１６】
グラフトゴム重合体（Ａ）の製造に使用しうるゴム粒子の寸法は広範に変えることができ、例えば約５０〜約５００ｎｍの平均直径が本質的に可能である。約２００〜約４００ｎｍ、最も好ましくは約２５０〜約３５０ｎｍの平均直径を有するゴムは好適である。この関連において、平均直径は超遠心分離測定で決定されるｄ５０値を示す［Ｗ．シヨルタン（Ｓｃｈｏｌｔａｎ）及びＨ．ランゲ（Ｌａｎｇｅ）、コロイド（Ｋｏｌｌｏｉｄ）−Ｚ．アンドＺ．ポリメーレ（Ｐｏｌｙｍｅｒｅ）、２５０、７８２−７９６（１９７２）を参照］。
【００１７】
グラフトゴムの製造に使用される樹脂形成単量体は、好ましくはビニル基を含有する化合物例えばスチレン、Ｃ１〜Ｃ４アルキル置換スチレン、α−メチルスチレン、アクリロニトリル、メタクリロニトリル、アクリル酸の及び／又はメタクリル酸のＣ１〜Ｃ８脂肪族又は脂環族アルコールとのエステル、Ｎ−置換マレイミド、或いはこれらの混合物である。スチレン及びアクリロニトリルの、好ましくは重量比６０：４０〜８０：２０の混合物は特に好適である。この場合スチレン及び／又はアクリロニトリルは一部が共重合しうる単量体、好ましくはα−メチルスチレン、メタクリル酸メチル又はＮ−フエニルマレイミドで代替されていてもよい。
【００１８】
更に分子量調節剤は（それぞれの場合グラフト重合反応における単量体の全量に関して）好ましくは０．０５〜２重量％、最も好ましくは０．１〜１重量％の量でグラフト重合に使用しうる。
【００１９】
適当な分子量調節剤の例は、ｎ−ドデシルメルカプタン、ｔ−ドデシルメルカプタン及び２量体α−メチルスチレンを含む。
【００２０】
開始剤としては、ラジカル生成剤として機能する実質的にすべての物質が使用できる。これらの例は、無機及び有機過酸化物、例えばＨ２Ｏ２、ジ−ｔｅｒｔ−ブチルペルオキシド、クメンヒドロペルオキシド、ジシクロヘキシルパーカーボネート、ｔｅｒｔ−ブチルヒドロペルオキシド、ｐ−メンタンヒドロペルオキシド、アゾ開始剤例えばアゾビスイソブチロニトリル、無機過酸塩例えば過硫酸アンモニウム、ナトリウム又はカリウム、過リン酸カリウム又は過ホウ酸ナトリウム、及び還元剤と概して有機の酸化剤とからなるレドツクス系を含み、また反応混合物には好ましくは更に重金属イオンが存在する［フーベン（Ｈｏｕｂｅｎ）−ワイル（Ｗｅｙｌ）「有機化学法」におけるＨ．ローゲマン（Ｌｏｇｅｍａｎｎ）の部分、第１４／１巻、２６３〜２９７頁を参照］。
【００２１】
好適な開始剤は、過硫酸アンモニウム、ナトリウム及びカリウムである。
【００２２】
グラフトゴムの製造中の反応温度は３０〜１５０℃、好ましくは４０〜９０℃である。
【００２３】
用いる乳化剤は、普通の陰イオン性乳化剤例えばアルキルサルフエート、アルキルスルホネート、アルカリ不均化又は水素化アビエチン酸又はトール油酸の石けん、飽和又は不飽和脂肪酸の石けん、或いは独国公開特許第３９１９５４８号及び第３９２５６３４号による環式炭化水素を有する化合物に基づく乳化剤であつてよい。カルボキシル基を含む乳化剤（例えばＣ１０〜Ｃ１８脂肪酸の塩、不均化アビエチン酸の塩）は好適に使用される。
【００２４】
グラフトゴム粒子の構造は、透過型電子顕微鏡法により検知することができる［例えば四酸化オスミウムでコントラストを強めることによる方法；Ｊ．Ｈ．マンソン（Ｍａｎｓｏｎ）、Ｉ．Ｈ．スパーリング（Ｓｐｅｒｌｉｎｇ）著、ポリマーブレンド及び複合物、プレナム出版（Ｐｌｅｎｕｍ  Ｐｒｅｓｓ，  Ｎｅｗ  Ｙｏｒｋ／Ｌｏｎｄｏｎ，  １９７６）、５７〜５８頁、並びにこれに引用されている参考文献を例えば参照］。この関連において、電子顕微鏡写真でのグラフトゴム粒子は、樹脂形成重合体の不規則なセル状内包物（ｃｅｌｌｕｌａｒ  ｉｎｃｌｕｓｉｏｎｓ）を含有しなければならず、また粒子表面上に不規則なぎざぎざの構造を有さなければならない。粒子当りの５〜３０、好ましくは７〜２５、最も好ましくは１０〜２０の突起が存在しなければならず、その粒子は（直径ｄを有する）理想的に丸い粒子と直径ｄ＋ｄ／ｘ（但しｘ＝３〜１５、好ましくは４〜１２、最も好ましくは５〜１０）だけ異なる。
【００２５】
図式的には次のようである：
【００２６】
【化１】
0003565978.tif 000003
【００２７】
バルク形のＡＢＳに特徴的である形態を有する実質的にすべてのＡＢＳ重合体は、バルク又は溶液重合で製造されるＡＢＳ型の粒状グラフトゴム重合体として適当である（成分Ｂ）。
【００２８】
一般に、この形態はセル状形態として記述しうる。しかしながら本質的には、バルク又は溶液重合中に反応条件を変えることによつて得られる他のすべての形態も使用できる（例えば球状、カプセル、貝形、フイラメント形又は入り組んだ構造の粒子も使用しうる）。
【００２９】
本発明に従い成分Ｂ）として適当であるバルクＡＢＳ重合体は、一般に４〜３５重量％、好ましくは５〜３０重量％、最も好ましくは６〜２５重量％のゴム含量を有する。
【００３０】
ゴム相の寸法は製造工程中の反応条件に依存して広範囲に変えることができ、例えば約１００〜１００００ｎｍ以上のゴム相の平均粒子直径が可能である（直径は電子顕微鏡の写真を測定して決定）。
【００３１】
ゴム相の平均粒子直径が２００〜５０００ｎｍ、最も好ましくは４００〜２０００ｎｍのバルクＡＢＳ重合体は好適に使用される。
【００３２】
概して（好ましくはブタジエンから又はブタジエン／スチレン混合物から、例えばブロツク共重合体又はスターポリマーの形で合成される）可溶性の架橋されていないゴムは、バルク又は溶液重合で得られるグラフトゴム成分Ｂ）の製造におけるゴム成分として使用される。グラフトゴム重合体Ａ）の製造に対して上述した単量体、好ましくはスチレン／アクリロニトリル混合物は本質的に使用することができる。
【００３３】
このような重合体の製造は公知であり、ヨーロツパ特許第６７５３６号、第１０３６５７号、第４１２８０１号及び第５０５７９８号；独国公開特許第２６５９１７５号；米国特許第４２５２９１１号、第４３６２８５０号、第５２８６７９２号或いはこれらの明細書に引用されている参考文献に例えば記述されている。
【００３４】
随時更に使用しうる熱可塑性のゴムを含まない樹脂成分Ｃ）の例は、スチレン／アクリロニトリル共重合体、α−メチルスチレン／アクリロニトリル共重合体、スチレン／α−メチルスチレン／アクリロニトリルターポリマー、スチレン／メタクリル酸メチル共重合体、メタクリル酸メチル／アクリロニトリル共重合体、ポリメタクリル酸メチル、及びスチレン／アクリロニトリル／Ｎ−フエニルマレイミドターポリマーを含んでなる。これらの樹脂の製造の詳細は例えば独国特許公報第２４２０３５８号及び第２７２４３６０号に記述されている。バルク又は溶液重合で製造されるビニル樹脂は特に適当であることが判明した。
【００３５】
ビニル単量体から合成されるこの種の熱可塑性樹脂とは別に、例えば芳香族ポリカーボネート、芳香族ポリエステルカーボネート、ポリエステル又はポリアミドを樹脂成分Ｃ）として用いることができる。
【００３６】
適当な熱可塑性ポリカーボネート又はポリエステルカーボネートは公知であり（例えば独国特許公報第１４９５６２６号；独国公開特許第２２３２８７７号、第２７０３３７６号、第２７１４５４４号、第３０００６１０号、第３８２３９６号及び第３０７７９３４号を参照）、例えば式（Ｉ）及び（ＩＩ）
【００３７】
【化２】
0003565978.tif 000004
【００３８】
［式中、Ａは単結合、Ｃ１〜Ｃ５アルキレン、Ｃ２〜Ｃ５アルキリデン、Ｃ５〜Ｃ６シクロアルキリデン、−Ｏ−、−Ｓ−、−ＳＯ−、−ＳＯ２−又は−ＣＯ−であり、
Ｒ５及びＲ６は互いに独立に水素、メチル又はハロゲン、特に水素、メチル、塩素又は臭素を表わし、
Ｒ１及びＲ２は互いに独立に水素、ハロゲン、好ましくは塩素又は臭素、Ｃ１〜Ｃ８アルキル、好ましくはメチル又はエチル、Ｃ５〜Ｃ６シクロアルキル、好ましくはシクロヘキシル、Ｃ６〜Ｃ１０アリール、好ましくはフエニル、或いはＣ７〜Ｃ１２アラルキル、好ましくはフエニル−Ｃ１〜Ｃ４アルキル、特にベンジルを表わし、
ｍは４〜７、好ましくは４又は５の整数であり、
ｎは０又は１であり、
Ｒ３及びＲ４はそれぞれ各Ｘに対して選択することができ且つ互いに独立に水素又はＣ１〜Ｃ６アルキルを表わし、
そして
Ｘは炭素を表わす］
のジフエノールを、相界面法により炭酸ハライド、好ましくはホスゲン、及び／又は芳香族ジカルボン酸ジハライド、好ましくはベンゼンジカルボン酸ジハライド、或いは均一相法によりホスゲンと反応させることにより製造でき、その分子量は公知の方法に従い適当量の公知の延鎖停止剤で調節できる。
【００３９】
式（Ｉ）及び（ＩＩ）の適当なジフエノールの例は、ハイドロキノン、レゾルシノール、４，４′−ジヒドロキシジフエニル、２，２−ビス−（４−ヒドロキシフエニル）−プロパン、２，４−ビス−（４−ヒドロキシフエニル）−２−メチルブタン、２，２−ビス−（４−ヒドロキシ−３，５−ジメチルフエニル）−プロパン、２，２−ビス−（４−ヒドロキシ−３，５−ジクロロフエニル）−プロパン、２，２−ビス−（４−ヒドロキシ−３，５−ジブロモフエニル）−プロパン、１，１−ビス−（４−ヒドロキシフエニル）−シクロヘキサン、１，１−ビス−（４−ヒドロキシフエニル）−３，３，５−トリメチルシクロヘキサン、１，１−ビス−（４−ヒドロキシフエニル）−３，３−ジメチルシクロヘキサン、１，１−ビス−（４−ヒドロキシフエニル）−３，３，５，５−テトラメチルシクロヘキサン、又は１，１−ビス−（４−ヒドロキシフエニル）−２，４，４−トリメチルシクロペンタンを含む。
【００４０】
式（Ｉ）の好適なジフエノールは２，２−ビス−（４−ヒドロキシフエニル）−プロパン及び１，１−ビス−（４−ヒドロキシフエニル）−シクロヘキサンであり、式（ＩＩ）の好適なフエノールは１，１−ビス−（４−ヒドロキシフエニル）−３，３，５−トリメチルシクロヘキサンである。
【００４１】
ジフエノールの混合物も使用しうる。
【００４２】
適当な延鎖停止剤の例は、フエノール、ｐ−ｔｅｒｔ−ブチルフエノール、独国公開特許第２８４２００５号による長鎖アルキルフエノール例えば４−（１，３−テトラメチルブチル）−フエノール、独国公開特許第３５０６４７２号によるアルキル置換基の炭素数が全部で８〜２０のモノアルキルフエノール、ジアルキルフエノール例えばｐ−ノニルフエノール、２，５−ジ−ｔｅｒｔ−ブチルフエノール、ｐ−ｔｅｒｔ−オクチルフエノール、ｐ−ドデシルフエノール、２−（３，５−ジメチルヘプチル）−フエノール及び４−（３，５−ジメチルヘプチル）−フエノールを含む。延鎖停止剤の必要量はジフエノール（Ｉ）及び（ＩＩ）に関して一般に０．５〜１０モル％である。
【００４３】
適当なポリカーボネート又はポリエステルカーボネートは線状でも分岐鎖状であつてもよい。分岐鎖の生成物は好ましくは３官能性化合物又は３以上の官能性の化合物、例えば３つ又は３つ以上のフエノール性基を含むものを、用いるジフエノールの合計に関して０．０５〜２．０モル％混入することによつて得られる。適当なポリカーボネート又はポリエステルカーボネートは、芳香族に結合したハロゲン好ましくは臭素及び／又は塩素を含有していてよい。但しそれらは好ましくはハロゲンを含まない。
【００４４】
それらは例えば超遠心により或いは光散乱法の測定により１０，０００〜２００，０００、好ましくは２０，０００〜８０，０００の平均分子量（Ｍｗ、重量平均）を有する。
【００４５】
適当な熱可塑性ポリエステルは好ましくはポリアルキレンテレフタレート、即ち芳香族ジカルボン酸又はその反応性誘導体（例えばジメチルエステル又は無水物）と脂肪族、脂環族又はアラリフアチツクジオールの反応生成物及びこのような反応生成物の混合物である。
【００４６】
好適なポリアルキレンテレフタレートは、公知の方法に従い、テレフタル酸（又はその反応性生成物）及び炭素数２〜１０の脂肪族又は脂環族ジオールから製造できる［プラスチツクハンドブツク、第ＶＩＩＩ巻、６９５頁以降、カール・ハンザー出版（Ｃａｒｌ  Ｈａｎｓｅｒ  Ｖｅｒｌａｇ，Ｍｕｎｉｃｈ）１９７３年］。
【００４７】
好適なポリアルキレンテレフタレートにおいて、ジカルボン酸基の８０〜１００モル％、好ましくは９０〜１００モル％はテレフタル酸基であり、そしてジオール基の８０〜１００モル％、好ましくは９０〜１００モル％はエチレングリコール及び／又は１，４−ブタンジオール基である。
【００４８】
好適なポリアルキレンテレフタレートは、エチレングリコール又は１，４−ブタンジオール基のほかに、炭素数３〜１２の脂肪族ジオール、又は炭素数６〜１２の脂環族ジオール、例えば１，３−ペンタンジオール、２−エチルプロパンジオール−１，３、ネオペンチルグリコール、１，５−ペンタンジオール、１，６−ヘキサンジオール、シクロヘキサン−ジメタノール−１，４、３−メチルペンタンジオール−１，３及び−１，６、２−エチルヘキサンジオール−１，３、２，２−ジエチルプロパンジオール−１，３、ヘキサンジオール−２，５、１，４−ジ−（β−ヒドロキシエトキシ）−ベンゼン、２，２−ビス−４−ヒドロキシシクロヘキシル）−プロパン、２，４−ジヒドロキシ−１，１，３，３−テトラメチルシクロブタン、２，２−ビス−（３−β−ヒドロキシエトキシフエニル）−プロパン及び２，２−ビス−（４−ヒドロキシプロポキシフエニル）−プロパンの基を０〜２０モル％含有していてもよい（独国公開特許第２４０７６４７号、第２４０７７７６号、第２７１５９３２号）。
【００４９】
ポリアルキレンテレフタレートは、独国公開特許第１９００２７０号及び米国特許第３６９２７４４号に記述されているように、比較的少量の３価又は４価のアルコール或いは３又は４塩基性のカルボン酸を混入することによつて分岐されていてもよい。好適な分岐鎖剤の例は、トリメシン酸、トリメリツト酸、トリメチロールエタン及びプロパン、並びにペンタエリスリトールを含む。酸成分に関して、分岐鎖剤を高々１モル％用いることが得策である。
【００５０】
テレフタル酸及びその反応性誘導体（例えばそのジアルキルエステル）及びエチレングリコール及び／又は１，４−ブタンジオールだけから製造したポリアルキレンテレフタレートは特に好適である。これらのポリアルキレンテレフタレートの混合物も特に好適である。
【００５１】
好適なポリアルキレンテレフタレートは、上述したアルコール成分の少くとも２つから製造されるコポリエステルも含んでなる。特に好適なコポリエステルはポリ−（エチレングリコール−１，４−ブタンジオール）テレフタレートを含んでなる。
【００５２】
一般に、適当である好適なポリアルキレンテレフタレートは、それぞれの場合にフエノール／ｏ−ジクロロベンゼン（重量比１：１）中２５℃で測定して０．４〜１．５ｄｌ／ｇ、好ましくは０．５〜１．３ｄｌ／ｇ、特に０．６〜１．２ｄｌ／ｇの固有粘度を有する。
【００５３】
適当なポリアミドは公知のホモポリアミド、コポリアミド、及びこれらのポリアミドの混合物である。これらは部分的に結晶性の及び／又は非晶性のポリアミドであつてよい。
【００５４】
ポリアミド−６、ポリアミド−６，６、及びこれらの成分の混合物及び対応する共重合体は部分的に結晶性のポリアミドとして適当である。適当な部分的に結晶性のポリアミドは、酸成分が完全に又は部分的にテレフタル酸及び／又はイソフタル酸及び／又はスベリン酸及び／又はセバシン酸及び／又はアゼライン酸及び／又はアジピン酸及び／又はシクロヘキサンジカルボン酸からなり、ジアミン成分が完全に又は部分的にｍ−及び／又はｐ−キシリレンジアミン及び／又はヘキサメチレンジアミン及び／又は２，２，４−トリメチルヘキサメチレンジアミン及び／又はイソフオロンジアミンからなるものも含んでなり、この組成物は本質的に公知である。
【００５５】
また完全に又は部分的に環の炭素数が７〜１２のラクタムから、随時１つ又はそれ以上の上述した出発成分と組合せて製造されるポリアミドも適当である。
【００５６】
特に好適な部分的に結晶性のポリアミドは、ポリアミド−６及びポリアミド−６，６及びこれらの混合物を含んでなる。公知の生成物は非晶性ポリアミドとして使用できる。それらはジアミン例えばエチレンジアミン、ヘキサメチレンジアミン、デカメチレンジアミン、２，２，４−及び／又は２，４，４−トリメチルヘキサメチレンジアミン、ｍ−及び／又はｐ−キシリレンジアミン、ビス−（４−アミノ−シクロヘキシル）−メタン、ビス−（４−アミノシクロヘキシル）−プロパン、３，３′−ジメチル−４，４′−ジアミノ−ジシクロヘキシルメタン、３−アミノメチル−３，３，５−トリメチルシクロヘキシルアミン、２，５−及び／又は２，６−ビス−（アミノメチル）−ノルボルナン及び／又は１，４−ジアミノメチルシクロヘキサンの、ジカルボン酸、例えばシユウ酸、アジピン酸、アゼライン酸、デカンジカルボン酸、ヘプタデカンジカルボン酸、２，２，４−及び／又は−２，４，４−トリメチルアジピン酸、イソフタル酸及びテレフタル酸との縮重合によつて得られる。
【００５７】
アミノカルボン酸例えばε−アミノカプロン酸、ω−アミノウンデカン酸又はω−アミノラウリン酸或いはこれらのラクタムを添加して得られる共重合体のように、複数の単量体の縮重合によつて得られる如き共重合体も適当である。
【００５８】
特に適当であるポリアミドは、イソフタル酸、ヘキサメチレンジアミン及び他のジアミン例えば４，４′−ジアミノ−ジシクロヘキシルメタン、イソフオロンジアミン、２，２，４−及び／又は２，４，４−トリメチルヘキサメチレンジアミン、２，５−及び／又は２，６−ビス−（アミノメチル）−ノルボルネンから、或いはイソフタル酸、３，３′−ジメチル−４，４′−ジアミノ−ジシクロヘキシルメタン及びラウロラクタムから、或いはテレフタル酸及び２，２，４−及び／又は２，４，４−トリメチルヘキサメチレンジアミンを含んでなる異性体の混合物から製造されるポリアミドである。
【００５９】
純粋な４，４′−ジアミノジシクロヘキシルメタンの代りに、ジアミノジシクロヘキシルメタンの、
４，４′−ジアミノ異性体  ７０〜９０モル％
２，４′−ジアミノ異性体  １〜３０モル％、及び
２，２′−ジアミノ異性体  ０〜２モル％
からなる位置異性体の混合物、並びに随時対応する更に高度に縮合した及び工業用品質のジアミノジフエニルメタンの水素化で得られるジアミンの混合物も使用できる。イソフタル酸の３０％までがテレフタル酸で代替しうる。
【００６０】
ポリアミドは好ましくは２．０〜５．０、最も好ましくは２．５〜４．０の相対粘度（ｍ−クレゾール中１重量％溶液として２５℃で測定）を有する。
【００６１】
個々の成分Ａ、Ｂ及び随時Ｃの混合は種々の方法で行うことができる。
【００６２】
グラフトゴム成分Ａ）は、好ましくは公知の方法により、例えば噴霧乾燥により或いは塩及び／又は酸の添加、沈殿生成物の洗浄及び粉末の乾燥により単離でき、続いてグラフトゴム成分Ｂ）及び随時樹脂成分Ｃ）と（好ましくは多シリンダーミル、混合機−押出機、又は内部混練機により）混合される。
【００６３】
樹脂成分を乳化重合で製造した場合には、このラテツクスを成分Ｃ）のラテツクスと混合し、これを一緒に処理してもよい。
【００６４】
本発明による成形組成物には、その製造、処理、更なる加工及び最終工程において必要とされる又は有益な添加剤を添加してもよい。そのような添加剤の例は、酸化防止剤、ＵＶ安定剤、過酸化物分解剤、帯電防止剤、滑剤、離型剤、難燃剤、充填剤又は強化剤（ガラス繊維、炭素繊維など）及び着色剤を含む。
【００６５】
最終工程は、市販されている加工装置で行うことができ、射出成形加工、随時続く熱成形を伴うシート押出し、冷成形、管及び部品の押出し、及びカレンダリングを含んでなる。
【００６６】
次の実施例において、断わらない限り記述する部は常に重量部であり、またパーセントは常に重量％である。
【００６７】
【実施例】
ぎざぎざの構造を有するグラフトゴム重合体（本発明による）
ラジカル重合によつて製造したｄ５０値２８４ｎｍ及び膨潤指数５９を有するアニオン性乳化のポリブタジエンラテツクス４０重量部（固体として計算）を、固体含量約２０重量％まで水と混合し、続いて６３℃まで加熱し且つ過硫酸カリウム（水に溶解）０．５重量部を添加した。
【００６８】
次いでスチレン７２重量％、アクリロニトリル２８重量％及びｔｅｒｔ−ドデシルメルカプタン０．１重量部を含んでなる混合物６０重量部を、重合期間中反応混合物には次の量の未反応の単量体（試料を採取し、フエノチアジンを添加し、重合体画分の凝固及び未反応単量体量の計算によつて決定）が含まれるように４時間にわたつて添加した。
【００６９】
【表１】
0003565978.tif 000005
【００７０】
単量体と平行に、樹脂酸混合物のナトリウム塩［ドレシネート（Ｄｒｅｓｉｎａｔｅ）７３１、アルカリ性にした水に溶解］１重量部（固体物質として計算）を乳化剤として４時間にわたつて添加した。第２の反応時間１時間後、フエノール系酸化防止剤約１．０重量部を添加してからグラフトゴムを水性硫酸マグネシウム溶液及び酢酸の混合物で凝固させ、得られた粉末を水洗後に７０℃で真空乾燥した。ぎざぎざな構造を有さないグラフトゴム重合体Ｘ（対照例）
ｄ５０  ２８５ｎｍ及び膨潤指数２０を有するポリブタジエンラテツクスを用いて、「グラフトゴム重合体Ａ」に記述した方法を繰返した。
【００７１】
ぎざぎざ構造を有さないグラフトゴム重合体Ｙ（対照例）
重合反応中、反応混合物中の未反応の単量体含量が以下のようになるように単量体を添加して、「グラフトゴム重合体Ａ」に記述した反応を繰返した。
【００７２】
【表２】
0003565978.tif 000006
【００７３】
グラフトゴム重合体Ｂ１
ゴム含量約７重量％及びゴム相の平均粒子径約８００ｎｍを有するダウ（Ｄｏｗ）製マグナム（Ｍａｇｎｕｍ）３１０５ＦＰバルクＡＢＳ。
【００７４】
グラフトゴム重合体Ｂ２
ゴム含量約１０重量％及びゴム相の平均粒子径約９００ｎｍのダウ製マグナム３５０４ＦＰバルクＡＢＳ。
【００７５】
成形組成物
上述したグラフトゴム重合体成分を、内部混練機により、表１に示す割合でペンタエリスリトールテトラステアレート２重量部と混合し、粒状化後に射出成形により加工して試験棒を製造し且つ（表面の評価のために）平板シートを製造した。
【００７６】
以下のデータを決定した：
ＩＳＯ  １８０／１Ａによる室温（ａｋＲＴ）及び−４０℃（Ａｋ−４０℃）での刻目入りの試験棒衝撃強度（単位：Ｎ／ｍｍ２）、ＤＩＮ５３４６０による熱作用下の寸法安定性［ビキヤツト（Ｖｉｃａｔ）Ｂ］（単位：℃）、ＤＩＮ５３７３５ＵによるＭＶＩ流動挙動（単位：ｃｍ３／１０分間）、及び反射角６０°におけるＤＩＮ６７５３０による光沢性（反射計の値）。
【００７７】
例示するように、本発明による成形組成物の電子顕微鏡写真を撮つた（実施例４）（四酸化オスミウムで染色）（倍率１００００：１、２３０００：１及び４００００：１、図１〜３）。
【００７８】
実施例からは、本発明の成形組成物は純粋なバルクＡＢＳ重合体と比べて劇的に増大した強靭性を有すること、及び同時に他の性質、特に低光沢度が維持されることを見ることができる。
【００７９】
【表３】
0003565978.tif 000007
【図面の簡単な説明】
【図１】倍率１００００：１での、実施例４の本発明による成形組成物の電子顕微鏡写真である。
【図２】倍率２３０００：１での、実施例４の本発明による成形組成物の電子顕微鏡写真である。
【図３】倍率４００００：１での、実施例４の本発明による成形組成物の電子顕微鏡写真である。
【図１】
0003565978.tif 000008
【図２】
0003565978.tif 000009
【図３】
0003565978.tif 000010